(57)【要約】【課題】木材や合板等の木質材料の腐朽とシロアリの食害を防止することによる木材保存組成物を提供する。【解決手段】エルゴステロール生合成阻害活性を有するＮ-置換トリアゾール系殺菌化合物を有効成分とする組成物であり、エルゴステロール生合成阻害活性を有するＮ-置換トリアゾール系殺菌化合物としてはシプロコナゾール、テブコナゾール、プロピコナゾール、アザコナゾール、ヘキサコナゾールなどが挙げられるが、特にヘキサコナゾールを用いることが好ましい。本組成物を用いることにより木質材料を食害するシロアリや腐朽菌による被害を阻止することができる。【特許請求の範囲】
【請求項１】
エルゴステロール生合成阻害活性を有するＮ-置換トリアゾール系殺菌化合物を有効成分とすることを特徴とする木材保存組成物。
【請求項２】
エルゴステロール生合成阻害活性を有するＮ-置換トリアゾール系殺菌化合物がヘキサコナゾール、シプロコナゾール、テブコナゾール、アザコナゾール、プロピコナゾールから選ばれる１種またはそれ以上であることを特徴とする請求項１に記載の木材保存組成物。
【発明の詳細な説明】
【技術分野】
【０００１】
本発明は、木材や合板等の木質材料のシロアリによる食害を防止するための防蟻組成物に関する。
【背景技術】
【０００２】
建材等に使用される木材、合板等の木質材料は、シロアリによる食害が大きな問題となっている。シロアリを防除するためには、プロペタンホス、フェニトロチオン、フェノブカルブ、ペルメトリン、トラロメトリン、エトフェンプロックス、ビフェントリン、シフェノトリン、プラレトリン、イミダクロプリド、アセタミプリド、ジノテフラン、クロチアニジン、チアメトキサム、フィプロニル、クロルフェナピル等の殺虫剤が使われていた（非特許文献１）。また、カワラタケやオオウズラタケ等による腐朽も問題となっており、それらを防ぐために防腐剤の処理が行われている。Ｎ-置換トリアゾール系殺菌化合物が木材腐朽菌に有効であることは知られており、ヘキサコナゾール、シプロコナゾール、テブコナゾール、プロピコナゾール、アザコナゾール等が油剤や乳剤として使用されていた（非特許文献２）。したがって木質材料の防蟻・防腐剤としては、有機リン剤、カーバメイト剤、ピレスロイド剤、ネオニコチノイド剤、フェニルピラゾール剤等の殺虫成分とＮ-置換トリアゾール系殺菌剤等の殺菌剤と混合使用する必要があった。
【０００３】
【非特許文献１】しろあり  社団法人日本しろあり対策協会  ２００５年、Ｎｏ１４０
【非特許文献２】しろあり  社団法人日本しろあり対策協会  ２００４年、Ｎｏ１３６
【発明の開示】
【発明が解決しようとする課題】
【０００４】
木材や合板等の木質材料の保存組成物を提供することが本発明の課題である。
【課題を解決するための手段】
【０００５】
本発明者は、上記課題を解決する方法について鋭意検討した結果、エルゴステロール生合成阻害活性を有するＮ-置換トリアゾール系殺菌化合物を有効成分とする組成物を用いることにより、本課題を解決できることを見出し本発明に至った。
【発明の効果】
【０００６】
エルゴステロール生合成阻害活性を有するＮ-置換トリアゾール系殺菌化合物を有効成分とし、カワラタケやオオウズラタケ等による腐朽を防ぐことはもとよりイエシロアリやヤマトシロアリの食害を防ぐことができる。
【発明を実施するための最良の形態】
【０００７】
本発明で用いられるエルゴステロール生合成阻害活性を有するＮ-置換トリアゾール系殺菌化合物としては、シプロコナゾール（（２ＲＳ，３ＲＳ）−２−（４−クロロフェニル）−３−シクロプロピル−１−（１Ｈ−１，２，４−トリアゾール−１−イル）ブタン−２−オール）、ヘキサコナゾール（（ＲＳ）−２−（２，４−ジクロロフェニル）−１−（１Ｈ−１，２，４−トリアゾール−１−イル）ヘキサン−２−オール）、プロピコナゾール（（ＲＳ）−１−［２−（２，４−ジクロロフェニル）−４−プロピル−１，３−ジオキソラン−２−イルメチル］−１Ｈ−１，２，４−トリアゾール）、デブコナゾール（（ＲＳ）−１−ｐ−クロロフェニル−４，４−ジメチル−３−（１Ｈ−１，２，４−トリアゾール−１−イルメチル）ペンタン−３−オール）、イプコナゾール（１ＲＳ，２ＳＲ，５ＲＳ；１ＲＳ，２ＳＲ，５ＳＲ）−２−（４−クロロベンジル）−５−イソプロピル−１−（１Ｈ−１，２，４−トリアゾール−１−イルメチル）−１−シクロペンタノール）、アザコナゾール（１−［［２−（２，４−ジクロロフェニル）−１，３−ジオキソラン−２−イル］メチル］−１Ｈ−１，２，４−トリアゾール）、エポキシコナゾール（（２ＲＳ，３ＳＲ）−１−［３−（２−クロロフェニル）−２，３−エポキシ−２−（４−フルオロフェニル）プロピル］−１Ｈ−１，２，４−トリアゾール）等があげられ、それらを、単独もしくは２種類以上を混合して用いることができる。これらのＮ-置換トリアゾール系殺菌化合物のうち防蟻・防腐性能からヘキサコナゾールが好ましい。
【０００８】
本発明において配合するエルゴステロール生合成阻害活性を有するＮ-置換トリアゾール系殺菌化合物は組成物中０．1〜３０重量％となるように含有させるのが好ましく、０．３〜１０重量％とすることがさらに好ましい。
【０００９】
本発明の木材保存方法は、有効成分としてエルゴステロール生合成阻害活性を有するＮ-置換トリアゾール系化合物を用いれば、特に限定されず、例えば、加圧注入、減圧注入、浸漬処理、スプレー処理、塗布等の公知の処理方法において、木材を保存することができる。これらの方法の中で、浸漬処理、スプレー処理、塗布処理が特に高い木材保存効果を示し好ましい。
【実施例】
【００１０】
次に実施例及び試験例によりさらに詳細に説明するが、本発明がこれらによって限定されることはない。
（実施例１〜６及び比較例１〜３）
ヘキサコナゾール２０重量％、ニューカルゲンＦＳ-２６（竹本油脂株会社製）５重量％、イオン交換水５０重量％を混合し、グレンミルによって１２０分間粉砕した。その後ケルザンＳ（ケルコ社製）０.２５重量％、イオン交換水２４.７５重量％加えて３０分間攪拌することにより実施例１の組成物を得た。Ｎ-置換トリアゾール系殺菌化合物としてヘキサコナゾール、シプロコナゾール、テブコナゾールを用い、実施例１と同様に製造した実施例２〜６を得た（表１）また、エルゴステロール生合成阻害活性を有するＮ-置換トリアゾール系殺菌化合物の代わりにイミダクロプリド、トリベンダゾールを用いて実施例１と同様に製剤し、それぞれ比較例１及び２を得た（表２）。また、塩化ベンザルコニウムを水に溶解させることにより比較例３を得た（表２）。なお、表に示した有効成分濃度はすべて重量％である。
【００１１】
【表１】
2007076285.tif 000002
【００１２】
【表２】
2007076285.tif 000003
【００１３】
（試験例１  木材防腐効力試験）
実施例１〜６及び比較例１〜３で製造した組成物を処理した木片について、防腐効力試験を行った。試験は社団法人日本木材保存協会の表面処理用木材防腐剤の室内防腐試験方法及び性能基準（ＪＷＰＳ−ＦＷ−Ｓ．１）に従って下記の通り実施した。
＜供試菌＞
オオウズラタケ  Fomitopsis palustris  褐色腐朽菌
カワラタケ      Trametes versicolor   白色腐朽菌
【００１４】
＜供試培地の調製＞
９００ｍｌのマヨネーズ瓶に海砂３５０ｇを入れ、下記培養液を１００ ｍｌ加え殺菌した後、あらかじめ上記担子菌を別々に十分に生育させたブナの小木材片１枚を無菌的に入れ、温度２６±２℃、相対湿度７０％以上のところで１０日〜１５日間培養し、菌そうが培養基に十分広がったものを供試培地とした。
【００１５】
＜供試試料調製＞
実施例１〜６及び比較例１〜３に示す組成物を水で各々２０倍希釈した薬液を、木口面をエポキシ樹脂でシールした２０ｍｍ×４０ｍｍ、厚さ５ｍｍのスギ及びブナ木材片に１１０±１０ｇ／ｍ2になるように塗布した。２０日間以上室温で放置した後、以下の耐候操作を実施した。
【００１６】
＜耐候操作＞
薬液を処理した各木材片を９個１組として５００ｍｌ容量のビーカーにいれ、その中に木材片容積の１０倍のイオン交換水（３６０ｍｌ）を注ぎ、木材片が浮かび上がらないように適当なおもりを載せ水面下に沈めた後、水温２５±３℃で５時間溶脱させ、続いて１９時間４０±２℃で乾燥させた。以上の操作を交互に１０回繰り返した。
耐候操作が終わった後、温度６０±２℃で４８時間乾燥させ、３０分間デシケーター内に放置した試料の質量を測定した。
【００１７】
＜試験方法＞
耐候操作を行った試料を３個ずつ、カワラタケは直接、オオウズラタケは殺菌したプラスチックの網を置きその上に、いずれも繊維方向を垂直に載せ、温度２６±２℃、相対湿度７０％以上のところに１２週間培養した。
培養後、菌糸等の分着物を取り除いた木材片を温度６０±２℃で４８時間乾燥させ、３０分間デシケーター内に放置し試料の質量を測定した。あらかじめ測定しておいた耐候操作直後の重量と比較し次式によって質量減少率を求めた。試験結果を表３に示す。
質量減少率（％）＝（耐候操作直後の質量−１２週間培養後の質量）／耐候操作直後の質量×１００
【００１８】
（試験例２  木材防蟻効力試験）
実施例１〜６及び比較例１〜３で製造した組成物を処理した木片について、防蟻効力試験を行った。試験は社団法人日本木材保存協会の表面処理用木材防蟻剤の室内防蟻試験方法及び性能基準（ＪＷＰＳ―ＴＷ―Ｓ．１）に従って下記の通り実施した。
【００１９】
実施例１〜６及び比較例１〜３に示す組成物で水で２０倍希釈した薬液を２０ｍｍ×１０ｍｍ×１０ｍｍのアカマツ木材片に１１０±１０ｇ／ｍ2になるように塗布した。２０日間以上室温で放置した後、防腐試験と同様の耐候操作を実施した。耐候操作後、プラスチック容器内に試料を置き、その上からイエシロアリ(Coptotermes formosanus SHIRAKI)の職蟻１５０頭と兵蟻１５を投入し、２１日後木材片を温度６０±２℃で４８時間乾燥させ、３０分間デシケーター内に放置し試料の質量を測定した。あらかじめ測定しておいた耐候操作直後の重量と比較し次式によって質量減少率を求めた。試験結果を表３に示す。
質量減少率（％）＝（耐候操作直後の質量−２１日後の質量）／耐候操作直後の質量×１００。
【００２０】
【表３】
2007076285.tif 000004
【産業上の利用可能性】
【００２１】
エルゴステロール生合成阻害活性を有するＮ-置換トリアゾール系殺菌化合物単剤で木質材料の腐朽及びシロアリの食害を防止することができる。